СВАРНОЕ СОЕДИНЕНИЕ, ОБРАЗОВАННОЕ МЕТАЛЛОМ СВАРНОГО ШВА НА ОСНОВЕ НЕРЖАВЕЮЩЕЙ СТАЛИ ДЛЯ СВАРИВАНИЯ СТАЛЬНОГО ЛИСТА, ИМЕЮЩЕГО ПОКРЫТИЕ ИЗ СПЛАВА НА ОСНОВЕ ЦИНКА

1. Сварное соединение, которое содержит стальные листы (1, 4), имеющие покрытие из сплава на основе цинка, и сварную часть (5, 6), соединяющую упомянутые стальные листы (1, 4), имеющие покрытие из сплава на основе цинка, причем сварная часть содержит, мас.%:
С: 0,01-0,1;
Si: 0,1-1;
Mn: 0,5-2,5;
Ni: 5-11;
Cr: 17-25, при необходимости Mo: 0,5-2; и N: 0,05-0,15, а также при необходимости один или больше элементов, выбранных из Nb, V, Ti и Al, которые содержались в базовом материале стальных листов, имеющих покрытие из сплава на основе цинка в количестве до 0,1%,
причем остальное приходится на долю железа и остаточных примесей, при этом соблюдаются следующие соотношения (1), (2) и (3):
-0,81·хCr<sub>экв </sub>+ 23,2 ≤ Ni<sub>экв</sub> ≤ 0,95·Cr<sub>экв</sub> - 8,1
(1)
Ni<sub>экв</sub> = Ni + 30·C + 0,5·Mn + 30мас.%N
(2)
Cr<sub>экв</sub> = Cr + Mо + 1,5·Si
(3)
при этом каждый из элементов Ni, C, Mn, N, Cr, Mo и Si представляет содержание в мас.% каждого составляющего элемента, содержащегося в сварной части.
2. Сварное соединение по п.1, в котором химический состав металла сварной части регулируется сплошной присадочной проволокой или присадочной проволокой с флюсовым сердечником, причем сплошная проволока или проволока с флюсовым сердечником содержит следующие компоненты в массовых процентах от суммарной массы проволоки:
С: 0,01-0,05;
Si: 0,1-1;
Mn: 0,5-3;
Ni: 7-12;
Cr: 24-30, и
по меньшей мере один из числа Мо: не более 2 или N: не более 0,17,
при этом остальное приходится на долю железа и остаточных примесей, причем каждый из элементов Ni, C, Mn, N, Cr, Mo и Si представляет содержание (в мас.%) каждого составляющего элемента, содержащегося в сплошной проволоке или в проволоке с флюсовым сердечником.
3. Сварное соединение по п.2, в котором присадочная проволока с флюсовым сердечником содержит следующее качество шлаковых компонентов в массовых процентах от суммарной массы проволоки:
2
TiO: 0,5-2,5;
2
SiO: 1,5-3,5; и
2
ZrO: 0,5-2,5,
где общее содержание шлаковых компонентов составляет от 6,5 до 9,5.
4. Сварное соединение по п.1, в котором покрытие из сплава на основе цинка стальных листов имеет следующее содержание компонентов в массовых процентах, причем остальное приходится на долю цинка и остаточных примесей:
Al: 2-19;
Mg: 1-10; и
Si: 0,01-2.
5. Сварное соединение по п.1, в котором стальные листы с покрытием из сплава на основе цинка имеют толщину 3 мм или больше, причем формой сварного шва является угловой сварной шов.